(57)【要約】  高分子電歪材料からなる電歪性樹脂シートと、電歪性樹脂シートの厚み方向に電圧を印加するため、電歪性樹脂シートの両主面にそれぞれ接するように設けられる第１および第２の電極と、を備える、電歪アクチュエータにおいて、電極による電歪性樹脂シートの変形阻害の問題を解決する。  電歪アクチュエータ（１）は、電歪性樹脂シート（２）に対して面対向状態で接合されるものであり、電歪性樹脂シート（２）より弾性率の低い、電気絶縁性の絶縁性樹脂シート（３，４）をさらに備える。電極（９，１０）は、絶縁性樹脂シート（３，４）の、電歪性樹脂シート（２）に接する主面（５，６）に沿って延びる表面層（７，８）において、主面方向に延びる電流経路を形成する状態で分布する導電性材料によって与えられる。
2014042036.tif 000002
【特許請求の範囲】
【請求項１】
高分子電歪材料からなる電歪性樹脂シートと、
前記電歪性樹脂シートの厚み方向に電圧を印加するため、前記電歪性樹脂シートの両主面にそれぞれ接するように設けられる第１および第２の電極と、
前記電歪性樹脂シートに対して面対向状態で接合されるものであり、前記電歪性樹脂シートより弾性率の低い、電気絶縁性の絶縁性樹脂シートと、
を備え、
前記第１および第２の電極の少なくとも一方は、前記絶縁性樹脂シートの、前記電歪性樹脂シートに接する主面に沿って延びる表面層において、主面方向に延びる電流経路を形成する状態で分布する導電性材料によって与えられている、
電歪アクチュエータ。
【請求項２】
前記電歪性樹脂シートは、表面に複数の襞を形成しており、前記絶縁性樹脂シートは、前記電歪性樹脂シートとの間に空隙を形成しないように、前記電歪性樹脂シートの表面に倣った表面を有している、請求項１に記載の電歪アクチュエータ。
【請求項３】
前記電歪性樹脂シートと前記絶縁性樹脂シートとは、互いに共通する主成分を有する、請求項１または２に記載の電歪アクチュエータ。
【請求項４】
前記電歪性樹脂シートは、前記絶縁性樹脂シートと同じ材料からなるシートを延伸することによって得られたものである、請求項３に記載の電歪アクチュエータ。
【請求項５】
前記絶縁性樹脂シートに形成された前記電極は、前記絶縁性樹脂シートの前記主面に有機導電性インクを浸透させることによって形成されたものである、請求項１ないし４のいずれかに記載の電歪アクチュエータ。
【請求項６】
前記絶縁性樹脂シートは、前記第１の電極を保持する第１の絶縁性樹脂シートと前記第２の電極を保持する第２の絶縁性樹脂シートとを備え、前記電歪性樹脂シートは、前記第１の絶縁性樹脂シートと前記第２の絶縁性樹脂シートとに挟まれた状態とされる、請求項１ないし５のいずれかに記載の電歪アクチュエータ。
【請求項７】
前記電歪性樹脂シートおよび前記絶縁性樹脂シートが巻回された状態にある、請求項１ないし６のいずれかに記載の電歪アクチュエータ。
【請求項８】
高分子電歪材料からなる電歪性樹脂シートを用意する工程と、
前記電歪性樹脂シートより弾性率の低い、電気絶縁性の絶縁性樹脂シートを用意する工程と、
前記絶縁性樹脂シートの少なくとも一方の主面に沿って延びる表面層において、主面方向に延びる電流経路を形成する状態で導電性材料が分布してなる電極を形成する工程と、
前記電極が前記電歪性樹脂シートの少なくとも一方の主面に接するように、前記絶縁性樹脂シートと前記電歪性樹脂シートとを面対向状態で接合する工程と、
を備える、電歪アクチュエータの製造方法。
【請求項９】
前記電歪性樹脂シートを用意する工程は、前記絶縁性樹脂シートと同じ材料からなるシートを延伸することによって、前記電歪性樹脂シートを得る工程を備える、請求項７に記載の電歪アクチュエータの製造方法。
【請求項１０】
前記絶縁性樹脂シートと前記電歪性樹脂シートとを面対向状態で接合する工程は、前記電歪性樹脂シートの表面に倣うように前記絶縁性樹脂シートを変形させながら、前記絶縁性樹脂シートと前記電歪性樹脂シートとを熱圧着する工程を含む、請求項８または９に記載の電歪アクチュエータの製造方法。
【請求項１１】
前記電極を形成する工程は、前記絶縁性樹脂シートの前記主面に有機導電性インクを浸透させる工程を備える、請求項８ないし１０のいずれかに記載の電歪アクチュエータの製造方法。
【請求項１２】
前記絶縁性樹脂シートを用意する工程は、第１の前記電極を保持する第１の絶縁性樹脂シートと第２の前記電極を保持する第２の絶縁性樹脂シートとをそれぞれ用意する工程を備え、
前記絶縁性樹脂シートと前記電歪性樹脂シートとを接合する工程は、前記第１の絶縁性樹脂シートと前記第２の絶縁性樹脂シートとによって、前記電歪性樹脂シートを挟んだ状態となるように、前記第１および第２の絶縁性樹脂シートの各々と前記電歪性樹脂シートとを接合する工程を備える、
請求項８ないし１１のいずれかに記載の電歪アクチュエータの製造方法。
【請求項１３】
前記絶縁性樹脂シートと前記電歪性樹脂シートとを接合する工程の後、前記電歪性樹脂シートおよび前記絶縁性樹脂シートを巻回する工程をさらに備える、請求項８ないし１２のいずれかに記載の電歪アクチュエータの製造方法。
【発明の詳細な説明】
【技術分野】
【０００１】
この発明は、電歪アクチュエータおよびその製造方法に関するもので、特に、高分子電歪材料からなる電歪性樹脂シートを用いた電歪アクチュエータおよびその製造方法に関するものである。
【背景技術】
【０００２】
この発明にとって興味ある電歪アクチュエータとして、たとえば特開２００９−２３２５２３号公報（特許文献１）に記載されたものがある。特許文献１には、高分子電歪材料としての誘電体エラストマーと電極とが積層されたアクチュエータが記載されている。この先行技術では、電極を介して誘電体エラストマーに電圧が印加されたとき、誘電体エラストマーが変形する。誘電体エラストマーを大きく変形させるため、エラストマーとしては、弾性率が１ＭＰａ以下の柔らかいものが使用されている。【０００３】
他方、電極は、カーボンブラック、カーボンナノチューブ等の導電性カーボンに、バインダとしてオイルやエラストマーを混合したペーストまたは塗料を用いて形成されている。ここで、カーボンブラックやカーボンナノチューブは、比較的硬い粒子であるので、カーボンブラックやカーボンナノチューブのような硬い粒子は、電極を固くしてしまう。そのため、電極を柔らかく保つためには、カーボンブラックやカーボンナノチューブのような硬い粒子を多く含有させない方が好ましいが、電極において必要な導電率を得るためには、カーボンブラックやカーボンナノチューブのような導電性粒子をたとえば１０体積％以上というように比較的多く含有させなければならない。【０００４】
その結果、電極が固くなり、そのため、誘電体エラストマーの変形が阻害されてしまうという問題に遭遇する。【０００５】
なお、電極の厚みに比較して、誘電体エラストマーの厚みを十分厚くすることによって、電極による変形阻害の影響を低減することが考えられる。しかし、この場合、誘電体エラストマーを変形させるために印加すべき電圧を誘電体エラストマーの厚みの増大に応じて高くしなければならないという別の問題に遭遇する。一例を挙げると、たとえば、電極の厚み１０μｍに対して、誘電体エラストマーの厚みを１００μｍと厚くすることによって、電極による変形阻害の影響を低減しようとする場合、通常、誘電体エラストマーの厚み１μｍあたり、１５０Ｖ程度の電圧を印加するため、誘電体エラストマーの厚みが１００μｍになると、約１５ｋＶといった高い電圧を印加しなければならなくなってしまう。
【先行技術文献】
【特許文献】
【０００６】
【特許文献１】特開２００９−２３２５２３号公報
【発明の概要】
【発明が解決しようとする課題】
【０００７】
そこで、この発明の目的は、上述したような電極による電歪性樹脂シートの変形阻害の問題を低減し得る電歪アクチュエータおよびその製造方法を提供しようとすることである。
【課題を解決するための手段】
【０００８】
この発明は、高分子電歪材料からなる電歪性樹脂シートと、電歪性樹脂シートの厚み方向に電圧を印加するため、電歪性樹脂シートの両主面にそれぞれ接するように設けられる第１および第２の電極と、を備える、電歪アクチュエータの構造にまず向けられるものであって、上述した技術的課題を解決するため、電歪性樹脂シートに対して面対向状態で接合されるものであり、電歪性樹脂シートより弾性率の低い、電気絶縁性の絶縁性樹脂シートをさらに備え、上記第１および第２の電極の少なくとも一方は、絶縁性樹脂シートの、電歪性樹脂シートに接する主面に沿って延びる表面層において、主面方向に延びる電流経路を形成する状態で分布する導電性材料によって与えられていることを特徴としている。【０００９】
上記の構造の電歪アクチュエータによれば、絶縁性樹脂シートは、電歪性樹脂シートより弾性率が低い、すなわち、より曲げ・伸びといった変形が生じやすいので、電歪性樹脂シートの曲げ・伸び等の変形を実質的に阻害しない。また、第１および第２の電極の少なくとも一方は、曲げ・伸びといった変形が生じやすい絶縁性樹脂シートの表面層に分布する導電性材料によって与えられるので、第１および第２の電極の少なくとも一方については電歪性樹脂シートの曲げ・伸び等の変形を実質的に阻害することがない。【００１０】
この発明は、また、上述した構造を有する電歪アクチュエータを製造する方法にも向けられる。【００１１】
この発明に係る電歪アクチュエータの製造方法は、高分子電歪材料からなる電歪性樹脂シートを用意する工程と、電歪性樹脂シートより弾性率の低い、電気絶縁性の絶縁性樹脂シートを用意する工程と、絶縁性樹脂シートの少なくとも一方の主面に沿って延びる表面層において、主面方向に延びる電流経路を形成する状態で導電性材料が分布してなる電極を形成する工程と、電極が電歪性樹脂シートの少なくとも一方の主面に接するように、絶縁性樹脂シートと電歪性樹脂シートとを面対向状態で接合する工程と、を備えることを特徴としている。【００１２】
この発明において、電歪性樹脂シートと絶縁性樹脂シートとが、互いに共通する主成分を有することが好ましい。電歪性樹脂シートと絶縁性樹脂シートとの接合に際して、両者の間で良好な密着性を得ることができるからである。【００１３】
上述の場合、電歪性樹脂シートとして、絶縁性樹脂シートと同じ材料からなるシートを延伸することによって得られたものを用いるようにすれば、材料の共通化によるコストダウンを図り得るとともに、延伸による弾性率の向上の結果、確実に、延伸前の絶縁性樹脂シートの弾性率を、延伸後の電歪性樹脂シートの弾性率より低いものとすることができる。【００１４】
上述した電歪性樹脂シートとしては、好ましくは、１軸延伸したものが用いられる。この場合、電歪性樹脂シートの表面には、通常、延伸方向に延びる複数の襞が形成される。他方、絶縁性シートは、電歪性シートより弾性率が低いので、互いに面対向することで、電歪性樹脂シートとの間に空隙を形成しないように、電歪性樹脂シートの表面に倣った表面を有することになる。このような構成によれば、電歪性樹脂シートと絶縁性樹脂シートとの間の空隙に起因する問題を回避することができる。すなわち、電極間に、電歪性樹脂シートに加えて、空気層が存在する場合には、電極間での見かけの誘電率といった電気的特性が大きく低下してしまうという問題を招くが、上記構成によれば、このような問題を回避することができる。【００１５】
上述の構成を備える電歪アクチュエータを製造する場合には、絶縁性樹脂シートと電歪性樹脂シートとを面対向状態で接合する工程は、電歪性樹脂シートの表面に倣うように絶縁性樹脂シートを変形させながら、絶縁性樹脂シートと電歪性樹脂シートとを熱圧着するように実施されることが好ましい。【００１６】
電極を形成するため、絶縁性樹脂シートの主面に有機導電性インクを浸透させるようにすることが好ましい。一般に、高分子フィルムの表面には、ラメラ構造による微細な凹凸が形成されている。この発明で用いられる絶縁性樹脂シートも高分子フィルムであるので、その主面には、このようなラメラ構造による微細な凹凸が形成されている。そのため、絶縁性樹脂シートの主面に有機導電性インクを浸透させると、絶縁性樹脂シートの表面層において、主面方向に延びる電流経路を形成する状態で有機導電性インクによる導電性材料を有利に分布させることができる。また、このようにして形成された電極は、絶縁性樹脂シートの曲げ変形に倣って曲げ変形しやすく、そのため、曲げ変形によっても破壊されにくく、よって、電極における電気的導通の信頼性を向上させることができる。【００１７】
この発明において、典型的には、絶縁性樹脂シートとして、第１の電極を保持する第１の絶縁性樹脂シートと第２の電極を保持する第２の絶縁性樹脂シートとが用意され、電歪性樹脂シートは、第１の絶縁性樹脂シートと第２の絶縁性樹脂シートとに挟まれた状態とされる。【００１８】
また、この発明において、電歪性樹脂シートおよび絶縁性樹脂シートは巻回された状態にあることが好ましい。この場合、巻回数を増すことにより、電歪性樹脂シートの積層数を増すことができ、電歪アクチュエータにおいて、より強い変位力を得ることができる。
【発明の効果】
【００１９】
この発明に係る電歪アクチュエータによれば、絶縁性樹脂シートおよび電極は、電歪性樹脂シートより曲げ変形しやすいので、これら絶縁性樹脂シートおよび電極が電歪性樹脂シートの曲げ変形を実質的に阻害することがなくなる。したがって、高効率の電歪アクチュエータを得ることができる。【００２０】
この発明に係る電歪アクチュエータの製造方法によれば、少なくとも一方の電極を、電歪性樹脂シートに直接形成するのではなく、絶縁性樹脂シートに形成した上で、電極が電歪性樹脂シートの少なくとも一方の主面に接するように、絶縁性樹脂シートと電歪性樹脂シートとを面対向状態で接合するようにしている。したがって、たとえば１μｍといった厚みの極めて薄い電歪性樹脂シートの両主面に、たとえば有機導電性インクを用いて電極を形成した場合に生じ得る、表裏主面間での電極の電気的短絡の問題を有利に回避することができる。
【図面の簡単な説明】
【００２１】
【図１】この発明の第１の実施形態による電歪アクチュエータ１の製造方法を工程順に示すもので、（１）は、電歪アクチュエータ１を構成する電歪性樹脂シート２と絶縁性樹脂シート３および４とを互いに分離して示す断面図であり、（２）は、（１）に示した電歪性樹脂シート２と絶縁性樹脂シート３および４とを積層し、互いに圧着した状態を示す断面図であり、（３）は、（２）に示した電歪性樹脂シート２および絶縁性樹脂シート３および４を巻回し、かつ端子導体１４および１５を形成した状態、すなわち、完成された電歪アクチュエータ１を示す斜視図である。
【図２】図１（１）に示した絶縁性樹脂シート３の主面５に沿って延びる表面層７に電極９を形成した状態を模式的に示す断面図である。
【図３】図２に示した絶縁性樹脂シート３の主面５の一部を拡大して模式的に示す平面図である。
【図４】図１（３）に示した端子導体１４および１５と図１（１）および（２）に示した電極９および１０との電気的接続の信頼性を高めるために採用される好ましい実施形態を説明するためのシート積層体２０の斜視図である。
【図５】図１に示した実施形態について、電歪性樹脂シート２と絶縁性樹脂シート３および４との積層状態を説明するための模式的断面図であり、（Ａ）は積層前の状態、（Ｂ）は積層後の状態を示している。
【図６】この発明の第２の実施形態を説明するための図５に対応する図である。
【図７】この発明の第３の実施形態を説明するための図５に対応する図である。
【図８】この発明の第４の実施形態を説明するための図５に対応する図である。
【図９】この発明に係る電歪アクチュエータの好ましい応用例としての点字ディスプレイ装置３１の外観を示す斜視図である。
【発明を実施するための形態】
【００２２】
図１ないし図３を参照して、この発明の一実施形態による電歪アクチュエータ１の製造方法について、まず説明する。電歪アクチュエータ１の製造方法が理解されれば、電歪アクチュエータ１の構造が明らかになるからである。
【００２３】
図１（１）に示すように、電歪性樹脂シート２ならびに第１および第２の絶縁性樹脂シート３および４が用意される。
【００２４】
電歪性樹脂シート２は、高分子電歪材料からなる。高分子電歪材料は、永久双極子を有する高分子材料であれば、特に限定されない。高分子電歪材料の例としては、ＰＶＤＦ（ポリビニリデンフルオロイド）、ＰＶＤＦ系の共重合体、たとえば、Ｐ（ＶＤＦ−ＴｒＦＥ）、Ｐ（ＶＤＦ−ＶＦ）などのコポリマーや、Ｐ（ＶＤＦ−ＴｒＦＥ−ＣＦＥ）、Ｐ（ＶＤＦ−ＴｒＦＥ−ＣＴＦＥ）、Ｐ（ＶＤＦ−ＴｒＦＥ−ＣＤＦＥ）、Ｐ（ＶＤＦ−ＴｒＦＥ−ＨＦＡ）、Ｐ（ＶＤＦ−ＴｒＦＥ−ＨＦＰ）、Ｐ（ＶＤＦ−ＴｒＦＥ−ＶＣ）などのターポリマーが挙げられる。なかでも、Ｐ（ＶＤＦ−ＴｒＦＥ−ＣＦＥ）が、大きな歪みが得られる点で特に好ましい。
【００２５】
なお、上記の高分子電歪材料の例示において、Ｐはポリを、ＶＤＦはビニリデンフルオライドを、ＴｒＦＥはトリフルオロエチレンを、ＣＦＥはクロロフルオロエチレンを、ＣＴＦＥはクロロトリフルオロエチレンを、ＣＤＦＥはクロロジフルオロエチレンを、ＨＦＡはヘキサフルオロアセトンを、ＨＦＰはヘキサフルオロプロピレンを、ＶＣはビニルクロライド、ＶＦはビニルフルオライドをそれぞれ示す。
【００２６】
電歪性樹脂シート２の厚さは、適宜設定してよいが、たとえば数μｍ〜１００μｍ程度とし得る。
【００２７】
絶縁性樹脂シート３および４は、電歪性樹脂シート２の場合と同様、高分子電歪材料から構成されても、あるいは、電歪性を有しない他の高分子材料から構成されてもよい。他方、絶縁性樹脂シート３および４は、電歪性樹脂シート２より弾性率が低い、すなわち、より曲げ変形しやすいという条件を満たすものでなければならない。そのため、好ましくは、絶縁性樹脂シート３および４として、上述した高分子電歪材料からなるものを延伸せずに用い、電歪性樹脂シート２は、絶縁性樹脂シート３および４と同じ材料からなるシートを延伸し、フィブリル化することによって得るようにされる。
【００２８】
一般に、有機材料は、ガラス転移点以上、かつ融点以下の温度で延伸することができる。たとえば、ガラス転移点が０℃以下、融点が１２０℃である有機材料の場合には、室温でも延伸することができるが、４０〜５０℃の温度で延伸することが望ましい。延伸にあたっては、シートの両端を保持し、その状態で、初期の長さに対して２倍以上、好ましくは３倍以上の長さに引っ張って伸ばすことが行なわれるが、この場合、短冊状のシートを１枚ずつ引っ張るバッチ処理が採用されても、供給側のロールの回転数より巻取側のロールの回転数を多くしたロール・ツー・ロール方式が採用されてもよい。引っ張り速度は、たとえば１０ｍｍ／秒またはそれ以上に選ばれる。
【００２９】
絶縁性樹脂シート３および４と同じ材料からなる初期シートを延伸すれば、初期シートより弾性率が上がった電歪性樹脂シート２が得られる。たとえば、初期シートの弾性率が１００ＭＰａであるとき、これを４倍延伸すれば、弾性率が４００ＭＰａに上がる。
【００３０】
次に、第１および第２の絶縁性樹脂シート３および４の各々の主面５および６に沿ってそれぞれ延びる表面層７および８において、主面方向に延びる電流経路を形成する状態で導電性材料が分布してなる第１および第２の電極９および１０がそれぞれ形成される。この工程を、図２および図３を参照しながら、一方の絶縁性樹脂シート３に電極９が形成される場合について説明する。
【００３１】
電極９を形成するため、有機導電性インクが用いられる。有機導電性インクは、たとえば、ＰＥＤＯＴ（ポリエチレンジオキシチオフェン）、ＰＰｙ（ポリピロール）、ＰＡＮＩ（ポリアニリン）などの有機導電性材料を有機溶剤に溶かすことによって得られたものである。
【００３２】
前述したように、一般に、高分子フィルムの表面には、ラメラ構造による微細な凹凸が形成されている。図３には、絶縁性樹脂シート３の主面５の一部が拡大されて模式的に示されている。図３に示すように、絶縁性樹脂シート３の主面５には、ラメラ１１と呼ばれる結晶部が存在し、このようなラメラ構造による微細な凹凸が形成されている。
【００３３】
そのため、絶縁性樹脂シート３の主面５に、上述した有機導電性インクを、はけ塗り、シルクスクリーン印刷、スプレーパターン塗布等の方法により塗布し、浸透させると、図２に示すように、絶縁性樹脂シート３の表面層７において、主面方向に延びる電流経路を形成する状態で有機導電性インクによる導電性材料が分布した電極９が形成される。図３には、ラメラ構造による微細な凹部内に取り込まれた導電性材料１２が模式的に図示されている。有機導電性インクは、塗布後、たとえば８５℃で３０分間の熱処理が施される。
【００３４】
このようにして形成された電極９は、絶縁性樹脂シート３の表面層７においてのみ存在しているので、絶縁性樹脂シート３の曲げ変形に倣って曲げ変形しやすく、伸縮可能な電極として機能するため、曲げ変形によっても破壊されにくい。また、図３に示すように、ラメラ構造による微細な凹部内に取り込まれた導電性材料１２は、ラメラ構造による微細な凹部の数に応じた数の電流経路を形成する。これらのことから、電極９において、高い信頼性を有する電気的導通状態を得ることができる。
【００３５】
前に例示したように、弾性率が１００ＭＰａである絶縁性樹脂シート３の主面５に電極９を形成するため、有機導電性インクとして、前述したＰＥＤＯＴを含むものを用い、これを絶縁性樹脂シート３の主面５のラメラ構造部分に１０〜４００ｎｍの厚みで付着させる実験を実施した。この場合、ＰＥＤＯＴの弾性率は２ＧＰａであるが、絶縁性樹脂シート３における電極９が形成された部分の弾性率は、絶縁性樹脂シート３の弾性率である１００ＭＰａより高く、かつ絶縁性樹脂シート３と同じ材料からなる初期シートを４倍延伸することによって得られた電歪性樹脂シート２の弾性率である４００ＭＰａより低くなることが確認された。
【００３６】
以上の図２および図３を参照しながらの説明は、第２の絶縁性樹脂シート４に第２の電極１０が形成される場合についても当てはまる。
【００３７】
図１（１）に示した電歪性樹脂シート２ならびに絶縁性樹脂シート３および４は、紙面に直交する方向に延びる長手の形状を有していて、図１（１）では、電歪性樹脂シート２ならびに絶縁性樹脂シート３および４の幅方向断面が現れている。
【００３８】
図１（１）に示すように、第１の絶縁性樹脂シート３に形成される第１の電極９は、第１の絶縁性樹脂シート３の図による左端にまで届くように形成され、第１の絶縁性樹脂シート３の図による右端に対しては所定のギャップを形成している。他方、第２の絶縁性樹脂シート４に形成される第２の電極１０は、第２の絶縁性樹脂シート４の図による右端にまで届くように形成され、第２の絶縁性樹脂シート４の図による左端に対しては所定のギャップを形成している。
【００３９】
次に、図１（２）に示すように、電歪性樹脂シート２の両主面に、第１および第２の電極９および１０がそれぞれ接するように、第１および第２の絶縁性樹脂シート３および４と電歪性樹脂シート２とが面対向状態で接合される。より具体的には、第１および第２の絶縁性樹脂シート３および４と電歪性樹脂シート２とを重ねた後、たとえば、８５〜１００℃の熱を付与しながら、真空に引いた状態で熱圧着により、第１および第２の絶縁性樹脂シート３および４と電歪性樹脂シート２とが貼り合わされる。熱圧着に代えて、エポキシ樹脂などから接着剤による貼り合わせを適用してもよい。
【００４０】
次に、第１および第２の絶縁性樹脂シート３および４と電歪性樹脂シート２とが貼り合わされた、３層からなるシート積層体２０が、図１（２）の左右方向に向く軸線のまわりに巻回され、それによって、図１（３）に示すようなロール状のアクチュエータ本体１３が得られる。なお、図１（１）および（２）において、電歪性樹脂シート２と第１および第２の絶縁性樹脂シート３および４とは、各々の厚み方向寸法が誇張されて図示されていることを指摘しておく。
【００４１】
次に、アクチュエータ本体１３の両端部に、第１および第２の端子導体１４および１５がそれぞれ形成される。端子導体１４および１５は、たとえば、銀ペーストを塗布することによって形成される。ロール状のアクチュエータ本体１３において、図１（３）による左側の端面には、第１の電極９が露出しているので、第１の端子導体１４は第１の電極９と電気的に接続され、他方、右側の端面には、第２の電極１０が露出しているので、第２の端子導体１５は第２の電極１０と電気的に接続される。
【００４２】
以上のようにして、電歪アクチュエータ１が得られる。
【００４３】
図１（２）に示した状態において、第１および第２の絶縁性樹脂シート３および４の各々の外側に向く主面は電気絶縁性であるので、図１（３）に示すように、絶縁性樹脂シート３および４ならびに電歪性樹脂シート２が巻回状態とされた場合でも、電極９および１０間で漏れ電流は発生しない。
【００４４】
電歪アクチュエータ１において、第１および第２の端子導体１４および１５を介して、第１および第２の電極９および１０間に電圧が印加されると、電歪の変形が引き起こされ、それによって、第１および第２の電極９および１０間の電歪性樹脂シート２の厚みが減少する。その結果、電歪性樹脂シート２が面方向に伸長し、図１（３）において両方向矢印１６で示すように、アクチュエータ本体１３がその軸線方向に伸長するように変位する。この変位量は、印加される電圧によって制御され得る。他方、電圧の印加を遮断すれば、アクチュエータ本体１３は、元の状態に戻る。
【００４５】
ロール状のアクチュエータ本体１３を得るための巻回数を増すことにより、電歪性樹脂シート２の積層数を増すことができ、電歪アクチュエータ１において、より強い変位力を得ることができる。
【００４６】
以上説明した実施形態の変形例として、図４に示した構成が採用されてもよい。図４には、シート積層体２０が斜視図で示されているが、シート積層体２０は、その厚み方向寸法がかなり誇張されて図示されていることを指摘しておく。
【００４７】
シート積層体２０の巻回前の段階において、図４に示すように、シート積層体２０の、電極９および１０（図４では、電極１０が図示されている。）の引出し側の端縁２１および２２に沿って分布するように、複数の切込み２３および２４を形成しておいてもよい。この場合、シート積層体２０を巻回する前に、有機導電性インクがシート積層体２０の端縁２１および２２の各々に沿って、より具体的には、各端面およびそれに隣接する主面の各一部に沿って塗布される。この有機導電性インクとしては、電極９および１０を形成するために用いた有機導電性インクと同じものを用いることができる。有機導電性インクは、切込み２３および２４内にしみ込み、電極９および１０の各々と電気的に導通状態となる。
【００４８】
したがって、上記の好ましい実施形態によれば、シート積層体２０を矢印１９で示すように巻回した後に、図１（３）に示すように、端子導体１４および１５を形成したとき、端子導体１４および１５の各々は、切込み２３および２４の各々にしみ込んだ有機導電性インクと確実に接触するため、端子導体１４および１５と電極９および１０との電気的接続の信頼性を高めることができる。
【００４９】
なお、上記の好ましい実施形態の場合、切込み２３および２４の各々にしみ込んだ有機導電性インク自身によって、端子導体を与えるようにし、たとえば、銀ペーストを塗布することによって形成される端子導体１４および１５を省略してもよい。
【００５０】
図５は、図１に示した実施形態について、電歪性樹脂シート２と絶縁性樹脂シート３および４との積層状態を説明するための断面図である。図５において、図１に示した要素に相当する要素には同様の参照符号を付している。
【００５１】
前述したように、弾性率の比較的高い電歪性樹脂シート２を得るため、１軸延伸工程が実施される。しかし、１軸延伸すると、高分子電歪材料において、極性基が配向したり、構造的に異方性がもたらされたりして、電歪特性が向上するが、電歪性樹脂シート２が部分的に繊維化（フィブリル化）して、結果的に、電歪性樹脂シート２には、延伸方向に延びる細かい皺が形成され、そのため、電歪性樹脂シート２の表面には、延伸方向に延びる複数の細かい襞が形成される。図５では、これら襞２５を波線によって極めて模式的に図示している。
【００５２】
電歪性樹脂シート２は、延伸により弾性率が高くされているので、その表面は比較的硬い。したがって、仮に、図５（Ａ）に示した弾性率の比較的低い絶縁性樹脂シート３および４に代えて、表面に襞２５が形成された電歪性樹脂シート２を用いると、図５（Ｂ）に示した積層状態において、シート間に空隙が生じ、この空隙は、熱圧着後においても残ったままとなりやすい。なお、熱溶融が生じる程度の温度で圧着を実施すれば、空隙は解消されるかもしれないが、この場合、電歪性樹脂シート２において、配向性が消滅し、特性劣化を引き起こすことになる。
【００５３】
この実施形態では、表面に襞２５が形成された電歪性樹脂シート２に接するように、弾性率の比較的低い絶縁性樹脂シート３および４が積層されるので、絶縁性樹脂シート３および４は、図５（Ｂ）に示すように、電歪性樹脂シート２との間に空隙を形成しないように、電歪性樹脂シート２の表面に倣って容易に変形する。すなわち、絶縁性樹脂シート３および４は、電歪性樹脂シート２の表面に倣った表面を有する状態となる。
【００５４】
上述のような積層構造を得るには、絶縁性樹脂シート３および４と電歪性樹脂シート２とを面対向状態で接合する工程において、電歪性樹脂シート２の表面に倣うように絶縁性樹脂シート３および４を変形させながら、絶縁性樹脂シート３および４と電歪性樹脂シート２とを熱圧着すればよい。
【００５５】
図５（Ｂ）に示した積層構造によれば、シート２〜４間の空隙に起因する見かけの誘電率の低下の問題を回避することができる。すなわち、電極９および１０間に、電歪性樹脂シート２に加えて、空気層が存在する場合には、電極９および１０間での見かけの誘電率が大きく低下してしまうという問題を招くが、図５（Ｂ）に示した積層構造によれば、このような問題を回避することができる。
【００５６】
上記の空気層による問題を確認するために実施した実験例を紹介すると、厚みが３μｍで、平面寸法が２０ｍｍ×３５ｍｍの積層体を得るため、延伸フィルム同士を重ね合わせたものでは、容量は２３ｎＦであり、比誘電率を求めると、１１となったが、延伸フィルムと無延伸フィルムとを重ね合わせたものでは、容量は６２ｎＦとより大きくなり、比誘電率を求めると、３０とより高くなった。
【００５７】
図６ないし図８は、図５に対応する図であって、それぞれ、この発明の第２ないし第４の実施形態を説明するためのものである。図６ないし図８において、図５に示した要素に相当する要素には同様の参照符号を付している。
【００５８】
前述したように、第１および第２の絶縁性樹脂シート３および４ならびに電歪性樹脂シート２が巻回状態とされる場合、第１および第２の絶縁性樹脂シート３および４の一方を省略し、残された絶縁性樹脂シートの各主面に、第１および第２の電極９および１０に相当する第１および第２の電極をそれぞれ形成するようにしてもよい。このような構成が採用されても、絶縁性樹脂シートおよび電歪性樹脂シートが巻回状態とされたとき、電歪性樹脂シートの両主面に第１および第２の電極がそれぞれ接する状態を得ることができる。
【００５９】
図６（Ａ）には、上述のように、第１の絶縁性樹脂シート３を省略し、残された第２の絶縁性樹脂シート４の各主面に沿って延びる表面層に、第１および第２の電極９および１０をそれぞれ形成した、第２の実施形態が示されている。この実施形態においても、表面に襞２５が形成された電歪性樹脂シート２に接するように、弾性率の比較的低い絶縁性樹脂シート４が積層され、熱圧着されると、絶縁性樹脂シート４は、図６（Ｂ）に示すように、電歪性樹脂シート２との間に空隙を形成しないように、電歪性樹脂シート２の表面に倣って容易に変形する。
【００６０】
図７（Ａ）には、第１の絶縁性樹脂シート３を省略し、残された第２の絶縁性樹脂シート４の図による下方主面に沿って延びる表面層に、第２の電極１０を形成し、電歪性樹脂シート２の図による下方主面に、第１の電極９を形成した、第３の実施形態が示されている。この実施形態においても、表面に襞２５が形成された電歪性樹脂シート２に接するように、弾性率の比較的低い絶縁性樹脂シート４が積層され、熱圧着されると、絶縁性樹脂シート４は、図７（Ｂ）に示すように、電歪性樹脂シート２との間に空隙を形成しないように、電歪性樹脂シート２の表面に倣って容易に変形する。
【００６１】
図８（Ａ）には、第１の絶縁性樹脂シート３を省略し、残された第２の絶縁性樹脂シート４の図による上方主面に沿って延びる表面層に、第１の電極９を形成し、電歪性樹脂シート２の図による上方主面に、第２の電極１０を形成した、第４の実施形態が示されている。この実施形態においても、表面に襞２５が形成された電歪性樹脂シート２に接するように、弾性率の比較的低い絶縁性樹脂シート４が積層され、熱圧着されると、絶縁性樹脂シート４は、図８（Ｂ）に示すように、電歪性樹脂シート２との間に空隙を形成しないように、電歪性樹脂シート２の表面に倣って容易に変形する。
【００６２】
なお、図７および図８に示した第３および第４の実施形態では、積層前の状態で、第１および第２の電極９および１０のいずれか一方が、電歪性樹脂シート２側に形成されている。この場合であっても、電歪性樹脂シート２の両面に電極が形成される場合に比べると、電歪性樹脂シート２の変形阻害の問題を低減することができる。
【００６３】
前述したように、図１（３）に示すようなロール状の電歪アクチュエータ１は、両方向矢印１６で示すように変位する。この電歪アクチュエータ１によれば、たとえば、直径１ｍｍのもので、変位量５０〜１００μｍ、発生力０．５Ｎの性能を得られることが確認されている。したがって、たとえば、６個の電歪アクチュエータ１を縦に３個、横に２個並べて配置し、各々の電歪アクチュエータ１に電圧を印加することで、点字を可変表示するための機器を有利に構成することができる。
【００６４】
また、図９に示す点字ディスプレイ装置３１においても、電歪アクチュエータ１を適用することができる。点字ディスプレイ装置３１のディスプレイ面３２には、図９において省略的に図示するように、複数の電歪アクチュエータ１が、各々の端面（端子導体１４または１５が設けられた面）を同じ方向に向けて配列される。一例として、複数の電歪アクチュエータ１は、１ｍｍ間隔で配列されることができ、６４×９８ドットの表示を実現することができる。
【００６５】
以上、この発明を図示した実施形態に関連して説明したが、この発明の範囲内において、その他種々の実施形態が可能である。
【００６６】
たとえば、図示した電歪アクチュエータ１は、ロール状であったが、図１（２）に示した構造物を平面状態のままとしながら、電歪アクチュエータを構成するようにしてもよい。この場合、必要に応じて、図１（２）または図５（Ｂ）に示したシート積層体２０を複数積層してもよい。同様に、図６（Ｂ）、図７（Ｂ）または図８（Ｂ）に示したシート積層体２０を複数積層してもよい。また、シート積層体２０を巻回する場合、断面円形のロール状にするのではなく、断面長円形等の他の断面形状を有する巻回体とすることもできる。
【符号の説明】
【００６７】
１  電歪アクチュエータ
２  電歪性樹脂シート
３，４  絶縁性樹脂シート
５，６  主面
７，８  表面層
９，１０  電極
１１  ラメラ
１２  導電性材料
１３  アクチュエータ本体
１４，１５  端子導体
【図１】
2014042036.tif 000003
【図２】
2014042036.tif 000004
【図３】
2014042036.tif 000005
【図４】
2014042036.tif 000006
【図５】
2014042036.tif 000007
【図６】
2014042036.tif 000008
【図７】
2014042036.tif 000009
【図８】
2014042036.tif 000010
【図９】
2014042036.tif 000011
【手続補正書】
【提出日】平成27年1月9日(2015.1.9)
【手続補正１】
【補正対象書類名】特許請求の範囲
【補正対象項目名】全文
【補正方法】変更
【補正の内容】
【特許請求の範囲】
【請求項１】
高分子電歪材料からなる電歪性樹脂シートと、
前記電歪性樹脂シートの厚み方向に電圧を印加するため、前記電歪性樹脂シートの両主面にそれぞれ接するように設けられる第１および第２の電極と、
前記電歪性樹脂シートに対して面対向状態で接合されるものであり、前記電歪性樹脂シートより弾性率の低い、電気絶縁性の絶縁性樹脂シートと、
を備え、
前記絶縁性樹脂シートには、その主面から内部に向かう微細な複数の凹部が形成されており、
前記第１および第２の電極の少なくとも一方は、前記絶縁性樹脂シートの、前記電歪性樹脂シートに接する主面に沿って延びる表面層において、主面方向に延びる電流経路を形成するものであり、前記絶縁性樹脂シートの主面から内部に向かう前記凹部に浸透させた有機導電性インクによって与えられている、
電歪アクチュエータ。
【請求項２】
前記電歪性樹脂シートは、表面に複数の襞を形成しており、前記絶縁性樹脂シートは、前記電歪性樹脂シートとの間に空隙を形成しないように、前記電歪性樹脂シートの表面に倣った表面を有している、請求項１に記載の電歪アクチュエータ。
【請求項３】
前記電歪性樹脂シートと前記絶縁性樹脂シートとは、互いに共通する主成分を有する、請求項１または２に記載の電歪アクチュエータ。
【請求項４】
前記電歪性樹脂シートは、前記絶縁性樹脂シートと同じ材料からなるシートを延伸することによって得られたものである、請求項３に記載の電歪アクチュエータ。
【請求項５】
前記絶縁性樹脂シートは、前記第１の電極を保持する第１の絶縁性樹脂シートと前記第２の電極を保持する第２の絶縁性樹脂シートとを備え、前記電歪性樹脂シートは、前記第１の絶縁性樹脂シートと前記第２の絶縁性樹脂シートとに挟まれた状態とされる、請求項１ないし４のいずれかに記載の電歪アクチュエータ。
【請求項６】
前記電歪性樹脂シートおよび前記絶縁性樹脂シートが巻回された状態にある、請求項１ないし５のいずれかに記載の電歪アクチュエータ。
【請求項７】
高分子電歪材料からなる電歪性樹脂シートを用意する工程と、
前記電歪性樹脂シートより弾性率の低い、かつ主面から内部に向かう微細な複数の凹部が形成された、電気絶縁性の絶縁性樹脂シートを用意する工程と、
前記絶縁性樹脂シートの主面から内部に向かう前記凹部に有機導電性インクを浸透させることによって、前記絶縁性樹脂シートの少なくとも一方の主面に沿って延びる表面層において、主面方向に延びる電流経路を形成する電極を形成する工程と、
前記電極が前記電歪性樹脂シートの少なくとも一方の主面に接するように、前記絶縁性樹脂シートと前記電歪性樹脂シートとを面対向状態で接合する工程と、
を備える、電歪アクチュエータの製造方法。
【請求項８】
前記電歪性樹脂シートを用意する工程は、前記絶縁性樹脂シートと同じ材料からなるシートを延伸することによって、前記電歪性樹脂シートを得る工程を備える、請求項７に記載の電歪アクチュエータの製造方法。
【請求項９】
前記絶縁性樹脂シートと前記電歪性樹脂シートとを面対向状態で接合する工程は、前記電歪性樹脂シートの表面に倣うように前記絶縁性樹脂シートを変形させながら、前記絶縁性樹脂シートと前記電歪性樹脂シートとを熱圧着する工程を含む、請求項７または８に記載の電歪アクチュエータの製造方法。
【請求項１０】
前記絶縁性樹脂シートを用意する工程は、第１の前記電極を保持する第１の絶縁性樹脂シートと第２の前記電極を保持する第２の絶縁性樹脂シートとをそれぞれ用意する工程を備え、
前記絶縁性樹脂シートと前記電歪性樹脂シートとを接合する工程は、前記第１の絶縁性樹脂シートと前記第２の絶縁性樹脂シートとによって、前記電歪性樹脂シートを挟んだ状態となるように、前記第１および第２の絶縁性樹脂シートの各々と前記電歪性樹脂シートとを接合する工程を備える、
請求項７ないし９のいずれかに記載の電歪アクチュエータの製造方法。
【請求項１１】
前記絶縁性樹脂シートと前記電歪性樹脂シートとを接合する工程の後、前記電歪性樹脂シートおよび前記絶縁性樹脂シートを巻回する工程をさらに備える、請求項７ないし１０のいずれかに記載の電歪アクチュエータの製造方法。
【手続補正２】
【補正対象書類名】明細書
【補正対象項目名】０００８
【補正方法】変更
【補正の内容】
【０００８】
この発明は、高分子電歪材料からなる電歪性樹脂シートと、電歪性樹脂シートの厚み方向に電圧を印加するため、電歪性樹脂シートの両主面にそれぞれ接するように設けられる第１および第２の電極と、を備える、電歪アクチュエータの構造にまず向けられるものであって、上述した技術的課題を解決するため、電歪性樹脂シートに対して面対向状態で接合されるものであり、電歪性樹脂シートより弾性率の低い、電気絶縁性の絶縁性樹脂シートをさらに備え、絶縁性樹脂シートには、その主面から内部に向かう微細な複数の凹部が形成されており、上記第１および第２の電極の少なくとも一方は、絶縁性樹脂シートの、電歪性樹脂シートに接する主面に沿って延びる表面層において、主面方向に延びる電流経路を形成するものであり、絶縁性樹脂シートの主面から内部に向かう上記凹部に浸透させた有機導電性インクによって与えられていることを特徴としている。
【手続補正３】
【補正対象書類名】明細書
【補正対象項目名】００１１
【補正方法】変更
【補正の内容】
【００１１】
この発明に係る電歪アクチュエータの製造方法は、高分子電歪材料からなる電歪性樹脂シートを用意する工程と、電歪性樹脂シートより弾性率の低い、かつ主面から内部に向かう微細な複数の凹部が形成された、電気絶縁性の絶縁性樹脂シートを用意する工程と、絶縁性樹脂シートの主面から内部に向かう上記凹部に有機導電性インクを浸透させることによって、絶縁性樹脂シートの少なくとも一方の主面に沿って延びる表面層において、主面方向に延びる電流経路を形成する電極を形成する工程と、電極が電歪性樹脂シートの少なくとも一方の主面に接するように、絶縁性樹脂シートと電歪性樹脂シートとを面対向状態で接合する工程と、を備えることを特徴としている。
【手続補正４】
【補正対象書類名】明細書
【補正対象項目名】００１６
【補正方法】変更
【補正の内容】
【００１６】
電極を形成するため、この発明では、前述したように、絶縁性樹脂シートの主面から内部に向かう凹部に有機導電性インクを浸透させることが行なわれる。一般に、高分子フィルムの表面には、ラメラ構造による微細な凹凸が形成されている。この発明で用いられる絶縁性樹脂シートも高分子フィルムであるので、その主面には、このようなラメラ構造による微細な凹凸、すなわち、主面から内部に向かう微細な複数の凹部が形成されている。そのため、絶縁性樹脂シートの主面に有機導電性インクを浸透させると、絶縁性樹脂シートの表面層において、主面方向に延びる電流経路を形成する状態で有機導電性インクによる導電性材料を有利に分布させることができる。また、このようにして形成された電極は、絶縁性樹脂シートの曲げ変形に倣って曲げ変形しやすく、そのため、曲げ変形によっても破壊されにくく、よって、電極における電気的導通の信頼性を向上させることができる。
【手続補正５】
【補正対象書類名】明細書
【補正対象項目名】００３２
【補正方法】変更
【補正の内容】
【００３２】
前述したように、一般に、高分子フィルムの表面には、ラメラ構造による微細な凹凸が形成されている。図３には、絶縁性樹脂シート３の主面５の一部が拡大されて模式的に示されている。図３に示すように、絶縁性樹脂シート３の主面５には、ラメラ１１と呼ばれる結晶部が存在し、このようなラメラ構造による微細な凹凸、すなわち、主面から内部に向かう微細な複数の凹部が形成されている。
【手続補正書】
【提出日】平成27年8月26日(2015.8.26)
【手続補正１】
【補正対象書類名】特許請求の範囲
【補正対象項目名】請求項１
【補正方法】変更
【補正の内容】
【請求項１】
高分子電歪材料からなる電歪性樹脂シートと、
前記電歪性樹脂シートの厚み方向に電圧を印加するため、前記電歪性樹脂シートの両主面にそれぞれ接するように設けられる第１および第２の電極と、
前記電歪性樹脂シートに対して面対向状態で接合されるものであり、前記電歪性樹脂シートより弾性率の低い、電気絶縁性の絶縁性樹脂シートと、
を備え、
前記絶縁性樹脂シートには、その主面から内部に向かうラメラ構造による微細な複数の凹部が形成されており、
前記第１および第２の電極の少なくとも一方は、前記絶縁性樹脂シートの、前記電歪性樹脂シートに接する主面に沿って延びる表面層において、主面方向に延びる電流経路を形成するものであり、前記絶縁性樹脂シートの主面から内部に向かう前記凹部に浸透させた有機導電性インクによって与えられている、
電歪アクチュエータ。
【手続補正２】
【補正対象書類名】特許請求の範囲
【補正対象項目名】請求項７
【補正方法】変更
【補正の内容】
【請求項７】
高分子電歪材料からなる電歪性樹脂シートを用意する工程と、
前記電歪性樹脂シートより弾性率の低い、かつ主面から内部に向かうラメラ構造による微細な複数の凹部が形成された、電気絶縁性の絶縁性樹脂シートを用意する工程と、
前記絶縁性樹脂シートの主面から内部に向かう前記凹部に有機導電性インクを浸透させることによって、前記絶縁性樹脂シートの少なくとも一方の主面に沿って延びる表面層において、主面方向に延びる電流経路を形成する電極を形成する工程と、
前記電極が前記電歪性樹脂シートの少なくとも一方の主面に接するように、前記絶縁性樹脂シートと前記電歪性樹脂シートとを面対向状態で接合する工程と、
を備える、電歪アクチュエータの製造方法。
【手続補正３】
【補正対象書類名】明細書
【補正対象項目名】０００８
【補正方法】変更
【補正の内容】
【０００８】
この発明は、高分子電歪材料からなる電歪性樹脂シートと、電歪性樹脂シートの厚み方向に電圧を印加するため、電歪性樹脂シートの両主面にそれぞれ接するように設けられる第１および第２の電極と、を備える、電歪アクチュエータの構造にまず向けられるものであって、上述した技術的課題を解決するため、電歪性樹脂シートに対して面対向状態で接合されるものであり、電歪性樹脂シートより弾性率の低い、電気絶縁性の絶縁性樹脂シートをさらに備え、絶縁性樹脂シートには、その主面から内部に向かうラメラ構造による微細な複数の凹部が形成されており、上記第１および第２の電極の少なくとも一方は、絶縁性樹脂シートの、電歪性樹脂シートに接する主面に沿って延びる表面層において、主面方向に延びる電流経路を形成するものであり、絶縁性樹脂シートの主面から内部に向かう上記凹部に浸透させた有機導電性インクによって与えられていることを特徴としている。
【手続補正４】
【補正対象書類名】明細書
【補正対象項目名】００１１
【補正方法】変更
【補正の内容】
【００１１】
この発明に係る電歪アクチュエータの製造方法は、高分子電歪材料からなる電歪性樹脂シートを用意する工程と、電歪性樹脂シートより弾性率の低い、かつ主面から内部に向かうラメラ構造による微細な複数の凹部が形成された、電気絶縁性の絶縁性樹脂シートを用意する工程と、絶縁性樹脂シートの主面から内部に向かう上記凹部に有機導電性インクを浸透させることによって、絶縁性樹脂シートの少なくとも一方の主面に沿って延びる表面層において、主面方向に延びる電流経路を形成する電極を形成する工程と、電極が電歪性樹脂シートの少なくとも一方の主面に接するように、絶縁性樹脂シートと電歪性樹脂シートとを面対向状態で接合する工程と、を備えることを特徴としている。
【手続補正５】
【補正対象書類名】明細書
【補正対象項目名】００１６
【補正方法】変更
【補正の内容】
【００１６】
電極を形成するため、この発明では、前述したように、絶縁性樹脂シートの主面から内部に向かうラメラ構造による凹部に有機導電性インクを浸透させることが行なわれる。一般に、高分子フィルムの表面には、ラメラ構造による微細な凹凸が形成されている。この発明で用いられる絶縁性樹脂シートも高分子フィルムであるので、その主面には、このようなラメラ構造による微細な凹凸、すなわち、主面から内部に向かうラメラ構造による微細な複数の凹部が形成されている。そのため、絶縁性樹脂シートの主面に有機導電性インクを浸透させると、絶縁性樹脂シートの表面層において、主面方向に延びる電流経路を形成する状態で有機導電性インクによる導電性材料を有利に分布させることができる。また、このようにして形成された電極は、絶縁性樹脂シートの曲げ変形に倣って曲げ変形しやすく、そのため、曲げ変形によっても破壊されにくく、よって、電極における電気的導通の信頼性を向上させることができる。
【手続補正６】
【補正対象書類名】明細書
【補正対象項目名】００３２
【補正方法】変更
【補正の内容】
【００３２】
前述したように、一般に、高分子フィルムの表面には、ラメラ構造による微細な凹凸が形成されている。図３には、絶縁性樹脂シート３の主面５の一部が拡大されて模式的に示されている。図３に示すように、絶縁性樹脂シート３の主面５には、ラメラ１１と呼ばれる結晶部が存在し、このようなラメラ構造による微細な凹凸、すなわち、主面から内部に向かうラメラ構造による微細な複数の凹部が形成されている。
【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
高分子電歪材料からなる電歪性樹脂シートと、
前記電歪性樹脂シートの厚み方向に電圧を印加するため、前記電歪性樹脂シートの両主面にそれぞれ接するように設けられる第１および第２の電極と、
前記電歪性樹脂シートに対して面対向状態で接合されるものであり、前記電歪性樹脂シートより弾性率の低い、電気絶縁性の絶縁性樹脂シートと、
を備え、
前記絶縁性樹脂シートには、その主面から内部に向かうラメラ構造による微細な複数の凹部が形成されており、
前記第１および第２の電極の少なくとも一方は、前記絶縁性樹脂シートの、前記電歪性樹脂シートに接する主面に沿って延びる表面層において、主面方向に延びる電流経路を形成するものであり、前記絶縁性樹脂シートの主面から内部に向かう前記凹部に浸透させた有機導電性インクによって与えられている、
電歪アクチュエータ。
【請求項２】
前記電歪性樹脂シートは、表面に複数の襞を形成しており、前記絶縁性樹脂シートは、前記電歪性樹脂シートとの間に空隙を形成しないように、前記電歪性樹脂シートの表面に倣った表面を有している、請求項１に記載の電歪アクチュエータ。
【請求項３】
前記電歪性樹脂シートと前記絶縁性樹脂シートとは、互いに共通する主成分を有する、請求項１または２に記載の電歪アクチュエータ。
【請求項４】
前記絶縁性樹脂シートは、前記第１の電極を保持する第１の絶縁性樹脂シートと前記第２の電極を保持する第２の絶縁性樹脂シートとを備え、前記電歪性樹脂シートは、前記第１の絶縁性樹脂シートと前記第２の絶縁性樹脂シートとに挟まれた状態とされる、請求項１ないし３のいずれかに記載の電歪アクチュエータ。
【請求項５】
前記電歪性樹脂シートおよび前記絶縁性樹脂シートが巻回された状態にある、請求項１ないし４のいずれかに記載の電歪アクチュエータ。
【請求項６】
高分子電歪材料からなる電歪性樹脂シートを用意する工程と、
前記電歪性樹脂シートより弾性率の低い、かつ主面から内部に向かうラメラ構造による微細な複数の凹部が形成された、電気絶縁性の絶縁性樹脂シートを用意する工程と、
前記絶縁性樹脂シートの主面から内部に向かう前記凹部に有機導電性インクを浸透させることによって、前記絶縁性樹脂シートの少なくとも一方の主面に沿って延びる表面層において、主面方向に延びる電流経路を形成する電極を形成する工程と、
前記電極が前記電歪性樹脂シートの少なくとも一方の主面に接するように、前記絶縁性樹脂シートと前記電歪性樹脂シートとを面対向状態で接合する工程と、
を備える、電歪アクチュエータの製造方法。
【請求項７】
前記電歪性樹脂シートを用意する工程は、前記絶縁性樹脂シートと同じ材料からなるシートを延伸することによって、前記電歪性樹脂シートを得る工程を備える、請求項６に記載の電歪アクチュエータの製造方法。
【請求項８】
前記絶縁性樹脂シートと前記電歪性樹脂シートとを面対向状態で接合する工程は、前記電歪性樹脂シートの表面に倣うように前記絶縁性樹脂シートを変形させながら、前記絶縁性樹脂シートと前記電歪性樹脂シートとを熱圧着する工程を含む、請求項６または７に記載の電歪アクチュエータの製造方法。
【請求項９】
前記絶縁性樹脂シートを用意する工程は、第１の前記電極を保持する第１の絶縁性樹脂シートと第２の前記電極を保持する第２の絶縁性樹脂シートとをそれぞれ用意する工程を備え、
前記絶縁性樹脂シートと前記電歪性樹脂シートとを接合する工程は、前記第１の絶縁性樹脂シートと前記第２の絶縁性樹脂シートとによって、前記電歪性樹脂シートを挟んだ状態となるように、前記第１および第２の絶縁性樹脂シートの各々と前記電歪性樹脂シートとを接合する工程を備える、
請求項６ないし８のいずれかに記載の電歪アクチュエータの製造方法。
【請求項１０】
前記絶縁性樹脂シートと前記電歪性樹脂シートとを接合する工程の後、前記電歪性樹脂シートおよび前記絶縁性樹脂シートを巻回する工程をさらに備える、請求項６ないし９のいずれかに記載の電歪アクチュエータの製造方法。
【国際調査報告】
2014042036.tif 000012
2014042036.tif 000013
2014042036.tif 000014
2014042036.tif 000015